ФОРМОВАННЫЕ ПОВЕРХ ТЕРМОСТОЙКИЕ ПОЛИАМИДНЫЕ КОМПОЗИТНЫЕ СТРУКТУРЫ И СПОСОБЫ ИХ ПОЛУЧЕНИЯ

1. Формованная поверх композитная структура, включающая:
i) первый компонент, имеющий поверхность, где поверхность по меньшей мере частично выполнена из композиции смолы для поверхности, и содержащий волокнистый материал, выбранный из группы, состоящей из нетканых структур, текстиля, волокнистого ватина и их комбинаций, при этом указанный волокнистый материал пропитан композицией смолы матрицы, где указанная композиция смолы для поверхности и указанная композиция смолы матрицы представляют собой полиамидные композиции, содержащие а) одну или более полиамидных смол и b) один или более многоатомных спиртов, имеющих более двух гидроксильных групп,
ii) второй компонент, содержащий композицию смолы для формования поверх,
где указанный второй компонент сцеплен с указанным первым компонентом по меньшей мере части поверхности указанного первого компонента.
2. Формованная поверх композитная структура по п.1, где композиция смолы для формования поверх выполнена из одной или более полиамидных смол или представляет собой полиамидные композиции, содержащие а) одну или более полиамидных смол, и b) один или более многоатомных спиртов, имеющих более двух гидроксильных групп.
3. Формованная поверх композитная структура по любому из предыдущих пунктов, где один или более многоатомных спиртов независимо присутствуют в полиамидных композициях в количествах от или приблизительно от 0,25 масс.% до или приблизительно до 15 масс.%, причем массовой процент рассчитан на общую массу полиамидной композиции.
4. Формованная поверх композитная структура по п.3, где один или более многоатомных спиртов независимо присутствуют в количествах от или приблизительно от 0,5 масс.% до или приблизительно до 10 масс.%, причем массовой процент рассчитан на общую массу полиамидной композиции.
5. Формованная поверх композитная структура по п.1 или 2, где один или более многоатомных спиртов независимо выбраны из группы, состоящей из дипентаэритрита, трипентаэритрита, пентаэритрита и их смесей.
6. Формованная поверх композитная структура по п.1 или 2, где одна или более полиамидных смол независимо выбраны из группы, состоящей из полностью алифатических полиамидных смол, полуароматических полиамидных смол и их смесей.
7. Формованная поверх композитная структура по п.6, где полностью алифатические полиамидные смолы независимо выбраны из группы, состоящей из PA6; PA11; PA12; PA4,6; PA6,6; PA10; PA6,12; PA10,10 и их сополимеров и смесей.
8. Формованная поверх композитная структура по п.6, где полуароматические полиамидные смолы независимо выбраны из группы, состоящей из PA6T; PA6I/6T; PA6T/6,6, PAMXD6; PA10,10; PA6T/DT и их сополимеров и смесей.
9. Формованная поверх композитная структура по п.1 в форме деталей автомобилей, грузовиков, коммерческой авиатехники, космической техники, железных дорог, бытовых приборов, корпусов компьютеров, портативных устройств, отдыха и спорта, структурных компонентов машин, структурных компонентов зданий, структурных компонентов солнечного и ветряного энергетического оборудования, структурных компонентов механических устройств.
10. Способ получения формованной поверх композитной структуры, включающий стадию формования поверх вторым компонентом, содержащим композицию смолы для формования поверх первого компонента,
где первый компонент содержит волокнистый материал и имеет поверхность,
при этом указанную поверхность по меньшей мере частично выполняют из композиции смолы для поверхности,
при этом указанный волокнистый материал выбирают из группы, состоящей из нетканых структур, текстиля, волокнистого ватина и их комбинаций, и указанный волокнистый материал пропитан композицией смолы матрицы,
где указанная композиция смолы для поверхности и указанная композиция смолы матрицы представляют собой полиамидные композиции, содержащие а) одну или более полиамидных смол, и b) один или более многоатомных спиртов, имеющих более двух гидроксильных групп.
11. Способ по п.10, где композицию смолы для формования поверх получают из одной или более полиамидных смол или выбирают из полиамидных композиций, содержащих а) одну или более полиамидных смол, и b) один или более многоатомных спиртов, имеющих более двух гидроксильных групп.
12. Способ по п.10 или 11, где один или более многоатомных спиртов независимо присутствуют в полиамидных композициях в количествах от или приблизительно от 0,25 масс.% до или приблизительно до 15 масс.%, причем массовой процент рассчитан на общую массу полиамидной композиции.
13. Способ по п.10 или 11, где один или более многоатомных спиртов независимо выбирают из группы, состоящей из дипентаэритрита, трипентаэритрита, пентаэритрита и их смесей.
14. Способ по п.10 или 11, дополнительно включающий стадию пропитки волокнистого материала композицией смолы матрицы, где по меньшей мере часть поверхности первого компонента выполнена из композиции смолы для поверхности, при этом указанная стадия предшествует стадии формования поверх.
15. Способ по п.14, дополнительно включающий стадию формования первого компонента, при этом указанная стадия формования следует за стадией пропитки, но перед стадией формования поверх.